(57)【要約】【課題】定着性、トナーの強度、及び保存安定性が良好な静電潜像現像用トナーを製造できる、静電潜像現像用トナーの製造方法を提供すること。【解決手段】トナーコア粒子を流通させる流路と、流路の途中に設けられ、流路中に気流を生じさせる回転撹拌部と、噴霧部とを備える装置を用いて、流路内の相対湿度が４０％ＲＨ以上７０％ＲＨ以下として、所定の工程を含む方法でトナーコア粒子を樹脂で被覆してシェル層を形成して、表面にシェル層を備えるトナーを得る。【選択図】図１
2014219598.tif 000002
【特許請求の範囲】
【請求項１】
トナーコア粒子がシェル層で被覆された静電潜像現像用トナーの製造方法であって、
前記トナーコア粒子の被覆が、前記トナーコア粒子を流通させる流路と、前記流路の途中に設けられ、前記流路中に気流を生じさせる回転撹拌部と、噴霧部とを備える装置を用いて行われ、
下記（１）及び（２）：
（１）前記トナーコア粒子を、前記流路を流通する流速３０ｍ／ｓ以上の気流中に分散させる工程、及び、
（２）前記気流中に分散された前記トナーコア粒子に、シェル層を形成するための樹脂微粒子を含有する水性エマルジョンを噴霧する工程、
を含み、
前記流路内の相対湿度が４０％ＲＨ以上７０％ＲＨ以下である、静電潜像現像用トナーの製造方法。
【請求項２】
前記流路が環状流路である、請求項１に記載の静電潜像現像用トナーの製造方法。
【発明の詳細な説明】
【技術分野】
【０００１】
本発明は、静電潜像現像用トナーの製造方法に関する。
【背景技術】
【０００２】
トナーに関して、低温域において幅広い温度で良好な定着性を得る目的、高温での保存安定性の向上の目的、耐ブロッキング性の向上のような目的で、低融点の結着樹脂を含むトナーコア粒子を、トナーコア粒子の結着樹脂のガラス転移点（Ｔｇ）よりもＴｇの高い樹脂で被覆したカプセルトナーが使用されている。
【０００３】
このようなカプセルトナーを製造する方法としては、トナーコア粒子の表面に、被覆層の材料の微粒子を付着させて得られる微粒子付着トナーコア粒子を、微粒子付着トナーコア粒子にエタノールを噴霧しながら気流中で流動させることで、トナーコア粒子の表面に付着する微粒子を膜化させて樹脂被膜層を形成する方法が提案されている（特許文献１参照）。
【先行技術文献】
【特許文献】
【０００４】
【特許文献１】特開２０１１−０８１３４４号公報
【発明の概要】
【発明が解決しようとする課題】
【０００５】
しかし、特許文献１に記載のカプセルトナーの製造方法では、トナーコア粒子の表面に微粒子を付着させる際に微粒子同士が凝集しやすく、トナーコア粒子の表面を樹脂皮膜層で均一に被覆しにくい。それゆえ、特許文献１に記載の方法で製造されるカプセルトナーでは、トナーコア粒子表面が露出した部分が残存しやすい。このため、特許文献１に記載の方法で製造されるカプセルトナーは、定着性に優れていても、高温で保管する際、熱、及び水蒸気の影響で、離型剤のトナー表面への染み出しが生じやすく、トナー粒子同士が凝集しやすい。
【０００６】
また、特許文献１に記載の方法ではカプセルトナーを製造する場合には、樹脂被覆層の内部に、樹脂皮膜層の形成に用いる微粒子同士の界面が残存してしまう。樹脂被覆層の内部に微粒子同士の界面が残存するトナーは、トナーが現像装置内で撹拌されて機械的ストレスを受ける場合に、樹脂皮膜層が微粒子同士の界面を起点として容易に破壊されやすく、強度が低い。このように強度の低いトナーを用いる場合、現像装置内の機械的ストレスで、トナーの凝集や、トナーの装置内部材への付着が発生しやすく、所望する品質の画像を形成しにくい。
【０００７】
本発明は、このような事情に鑑みてなされたものであり、定着性、強度、及び保存安定性が良好な静電潜像現像用トナーを製造できる、静電潜像現像用トナーの製造方法を提供することを目的とする。
【課題を解決するための手段】
【０００８】
本発明者らは、トナーコア粒子を流通させる流路と、流路の途中に設けられ、流路中に気流を生じさせる回転撹拌部と、噴霧部とを備える装置を用いて、流路内の相対湿度を４０％ＲＨ以上７０％ＲＨ以下として、所定の工程を含む方法でトナーコア粒子を樹脂で被覆してシェル層を形成することで上記課題を解決できることを見出し、本発明を完成するに至った。具体的には、本発明は以下のものを提供する。
【０００９】
本発明は、トナーコア粒子がシェル層で被覆された静電潜像現像用トナーの製造方法に関する。トナーコア粒子の被覆は、トナーコア粒子を流通させる流路と、流路の途中に設けられ、流路中に気流を生じさせる回転撹拌部と、噴霧部とを備える装置を用いて行われる。静電潜像現像用トナーの製造方法は、下記（１）及び（２）：
（１）前記トナーコア粒子を、前記流路を流通する流速３０ｍ／ｓ以上の気流中に分散させる工程、及び、
（２）前記気流中に分散された前記トナーコア粒子に、シェル層を形成するための樹脂微粒子を含有する水性エマルジョンを噴霧する工程、
を含む。静電潜像現用トナーを製造する際の流路内の相対湿度は、４０％ＲＨ以上７０％ＲＨ以下である。
【発明の効果】
【００１０】
本発明によれば、定着性、トナーの強度、及び保存安定性が良好な静電潜像現像用トナーを製造できる、静電潜像現像用トナーの製造方法を提供することができる。
【図面の簡単な説明】
【００１１】
【図１】トナーコア粒子の表面にシェル層が形成される過程を模式的に示す断面図である。
【図２】好適な表面改質装置の正面図である。
【図３】好適な表面改質装置の断面図である。
【図４】好適な表面改質装置が備える粉体投入部及び粉体回収部の構成を示す側面図である。
【発明を実施するための形態】
【００１２】
以下、本発明の実施形態について詳細に説明するが、本発明は、以下の実施形態に何ら限定されるものではなく、本発明の目的の範囲内で、適宜変更を加えて実施することができる。なお、説明が重複する箇所については、適宜説明を省略する場合があるが、発明の要旨を限定するものではない。
【００１３】
以下、静電潜像現像用トナー、及び静電潜像現像用トナーの製造方法について順に説明する。
【００１４】
≪静電潜像現像用トナー≫
本発明の製造方法を用いて得られる静電潜像現像用トナー（以下単にトナーともいう）は、トナーコア粒子がシェル層で被覆されている。トナーコア粒子は、結着樹脂と、必要に応じて着色剤、離型剤、電荷制御剤、及び磁性粉のような任意成分とを含む。トナーは、その表面に、さらに外添剤を付着させることもできる。トナーは、必要に応じて、キャリアと混合して２成分現像剤として使用することもできる。以下、トナーコア粒子、シェル層形成用の樹脂、及び外添剤と、本発明の製造方法を用いて得られるトナーを２成分現像剤として使用する場合に用いるキャリアと、について順に説明する。
【００１５】
［トナーコア粒子］
トナーコア粒子は、結着樹脂中に、必要に応じて、着色剤、離型剤、電荷制御剤、及び磁性粉のような任意成分を含んでいてもよい。以下、トナーコア粒子に含まれる成分に関して、結着樹脂、着色剤、離型剤、電荷制御剤、及び磁性粉について順に説明する。
【００１６】
〔結着樹脂〕
結着樹脂の種類は、従来からトナー用の結着樹脂として用いられている樹脂であれば特に制限されない。結着樹脂の具体例としては、スチレン系樹脂、アクリル系樹脂、スチレンアクリル系樹脂、ポリエチレン系樹脂、ポリプロピレン系樹脂、塩化ビニル系樹脂、ポリエステル系樹脂、ポリアミド系樹脂、ポリウレタン系樹脂、ポリビニルアルコール系樹脂、ビニルエーテル系樹脂、Ｎ−ビニル系樹脂、スチレン−ブタジエン系樹脂のような熱可塑性樹脂が挙げられる。これらの樹脂の中でも、トナー中の着色剤の分散性、トナーの帯電性、用紙に対する定着性の面から、スチレンアクリル系樹脂、及びポリエステル系樹脂が好ましい。以下、スチレンアクリル系樹脂、及びポリエステル系樹脂について説明する。
【００１７】
スチレンアクリル系樹脂は、スチレン系単量体とアクリル系単量体との共重合体である。スチレン系単量体の具体例としては、スチレン、α−メチルスチレン、ビニルトルエン、α−クロロスチレン、ｏ−クロロスチレン、ｍ−クロロスチレン、ｐ−クロロスチレン、ｐ−エチルスチレンのような物質が挙げられる。アクリル系単量体の具体例としては、アクリル酸メチル、アクリル酸エチル、アクリル酸ｎ−プロピル、アクリル酸ｉｓｏ−プロピル、アクリル酸ｎ−ブチル、アクリル酸ｉｓｏ−ブチル、アクリル酸２−エチルヘキシル、メタアクリル酸メチル、メタアクリル酸エチル、メタアクリル酸ｎ−ブチル、メタアクリル酸ｉｓｏ−ブチルのような（メタ）アクリル酸アルキルエステルが挙げられる。
【００１８】
ポリエステル系樹脂は、２価又は３価以上のアルコール成分と２価又は３価以上のカルボン酸成分とを縮重合や共縮重合することで得られるものを使用することができる。ポリエステル系樹脂を合成する際に用いられる成分としては、以下のアルコール成分やカルボン酸成分が挙げられる。
【００１９】
２価又は３価以上のアルコール成分の具体例としては、エチレングリコール、ジエチレングリコール、トリエチレングリコール、１，２−プロピレングリコール、１，３−プロピレングリコール、１，４−ブタンジオール、ネオペンチルグリコール、１，４−ブテンジオール、１，５−ペンタンジオール、１，６−ヘキサンジオール、１，４−シクロヘキサンジメタノール、ジプロピレングリコール、ポリエチレングリコール、ポリプロピレングリコール、ポリテトラメチレングリコールのようなジオール類；ビスフェノールＡ、水素添加ビスフェノールＡ、ポリオキシエチレン化ビスフェノールＡ、ポリオキシプロピレン化ビスフェノールＡのようなビスフェノール類；ソルビトール、１，２，３，６−ヘキサンテトロール、１，４−ソルビタン、ペンタエリスリトール、ジペンタエリスリトール、トリペンタエリスリトール、１，２，４−ブタントリオール、１，２，５−ペンタントリオール、グリセロール、ジグリセロール、２−メチルプロパントリオール、２−メチル−１，２，４−ブタントリオール、トリメチロールエタン、トリメチロールプロパン、１，３，５−トリヒドロキシメチルベンゼンのような３価以上のアルコール類が挙げられる。
【００２０】
２価又は３価以上のカルボン酸成分の具体例としては、マレイン酸、フマール酸、シトラコン酸、イタコン酸、グルタコン酸、フタル酸、イソフタル酸、テレフタル酸、シクロヘキサンジカルボン酸、コハク酸、アジピン酸、セバチン酸、アゼライン酸、マロン酸、あるいはｎ−ブチルコハク酸、ｎ−ブテニルコハク酸、イソブチルコハク酸、イソブテニルコハク酸、ｎ−オクチルコハク酸、ｎ−オクテニルコハク酸、ｎ−ドデシルコハク酸、ｎ−ドデセニルコハク酸、イソドデシルコハク酸、イソドデセニルコハク酸のようなアルキル又はアルケニルコハク酸のような２価カルボン酸；１，２，４−ベンゼントリカルボン酸（トリメリット酸）、１，２，５−ベンゼントリカルボン酸、２，５，７−ナフタレントリカルボン酸、１，２，４−ナフタレントリカルボン酸、１，２，４−ブタントリカルボン酸、１，２，５−ヘキサントリカルボン酸、１，３−ジカルボキシル−２−メチル−２−メチレンカルボキシプロパン、１，２，４−シクロヘキサントリカルボン酸、テトラ（メチレンカルボキシル）メタン、１，２，７，８−オクタンテトラカルボン酸、ピロメリット酸、エンポール三量体酸のような３価以上のカルボン酸が挙げられる。これらの２価又は３価以上のカルボン酸成分は、酸ハライド、酸無水物、低級アルキルエステルのようなエステル形成性の誘導体として用いてもよい。ここで、「低級アルキル」とは、炭素原子数１から６のアルキル基を意味する。
【００２１】
結着樹脂がポリエステル系樹脂である場合の、ポリエステル系樹脂の軟化点は、８０℃以上１５０℃以下であることが好ましく、９０℃以上１４０℃以下がより好ましい。
【００２２】
結着樹脂としては、定着性が良好なトナーを得やすいことから熱可塑性樹脂を用いることが好ましいが、熱可塑性樹脂単独で使用するだけでなく、熱可塑性樹脂に架橋剤や熱硬化性樹脂を添加することができる。結着樹脂内に一部架橋構造を導入することで、定着性を低下させることなく、トナーの保存安定性、形態保持性、耐久性を向上させることができる。
【００２３】
熱可塑性樹脂と共に使用できる熱硬化性樹脂としては、エポキシ樹脂やシアネート系樹脂が好ましい。好適な熱硬化性樹脂の具体例としては、ビスフェノールＡ型エポキシ樹脂、水素化ビスフェノールＡ型エポキシ樹脂、ノボラック型エポキシ樹脂、ポリアルキレンエーテル型エポキシ樹脂、環状脂肪族型エポキシ樹脂、シアネート樹脂が挙げられる。これらの熱硬化性樹脂は、２種以上を組み合わせて使用できる。
【００２４】
結着樹脂のガラス転移点（Ｔｇ）は、４５℃以上６５℃以下が好ましく、５０℃以上６０℃以下がより好ましい。ガラス転移点が高すぎる場合、トナーの低温定着性が低下する傾向がある。
【００２５】
結着樹脂のガラス転移点は、示差走査熱量計（ＤＳＣ）を用いて、結着樹脂の比熱の変化点から求めることができる。より具体的には、測定装置としてセイコーインスツルメンツ株式会社製示差走査熱量計ＤＳＣ−６２００を用い、結着樹脂の吸熱曲線を測定することで求めることができる。測定試料１０ｍｇをアルミパン中に入れ、リファレンスとして空のアルミパンを使用し、測定温度範囲２５℃以上２００℃以下、昇温速度１０℃／分、常温常湿下で測定して得られた結着樹脂の吸熱曲線より結着樹脂のガラス転移点を求めることができる。
【００２６】
結着樹脂の質量平均分子量（Ｍｗ）は、３０，０００以上６０，０００以下が好ましい。結着樹脂の質量平均分子量（Ｍｗ）は、従来知られる方法に従って、ゲルパーミエーションクロマトグラフィーを用いて測定できる。
【００２７】
〔着色剤〕
トナーコア粒子に含まれる着色剤は、トナーの色に合わせて、公知の顔料や染料を用いることができる。トナーに添加する好適な着色剤の具体例としては、カーボンブラック、アセチレンブラック、ランプブラック、アニリンブラックのような黒色顔料；黄鉛、亜鉛黄、カドミウムイエロー、黄色酸化鉄、ミネラルファストイエロー、ニッケルチタンイエロー、ネープルスイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキのような黄色顔料；赤口黄鉛、モリブデンオレンジ、パーマネントオレンジＧＴＲ、ピラゾロンオレンジ、バルカンオレンジ、インダスレンブリリアントオレンジＧＫのような橙色顔料；ベンガラ、カドミウムレッド、鉛丹、硫化水銀カドミウム、パーマネントレッド４Ｒ、リソールレッド、ピラゾロンレッド、ウオッチングレッドカルシウム塩、レーキレッドＤ、ブリリアントカーミン６Ｂ、エオシンレーキ、ローダミンレーキＢ、アリザリンレーキ、ブリリアントカーミン３Ｂのような赤色顔料；マンガン紫、ファストバイオレットＢ、メチルバイオレットレーキのような紫色顔料；紺青、コバルトブルー、アルカリブルーレーキ、ビクトリアブルー部分塩素化物、ファーストスカイブルー、インダスレンブルーＢＣのような青色顔料；クロムグリーン、酸化クロム、ピグメントグリーンＢ、マラカイトグリーンレーキ、ファイナルイエローグリーンＧのような緑色顔料；亜鉛華、酸化チタン、アンチモン白、硫化亜鉛のような白色顔料；バライト粉、炭酸バリウム、クレー、シリカ、ホワイトカーボン、タルク、アルミナホワイトのような体質顔料が挙げられる。これらの着色剤は、トナーを所望の色相に調整する目的で２種以上を組み合わせて用いることもできる。
【００２８】
着色剤の使用量は、トナー全質量に対して、３質量％以上２０質量％以下が好ましく、５質量％以上１７質量％以下がより好ましい。
【００２９】
〔離型剤〕
離型剤は、トナーの用紙への定着性や耐オフセット性を向上させる目的で使用される。離型剤の種類は、従来からトナー用の離型剤として使用されているものであれば特に限定されない。
【００３０】
離型剤としてはワックスが好ましい。ワックスの例としては、ポリエチレンワックス、ポリプロピレンワックス、フッ素樹脂系ワックス、フィッシャートロプシュワックス、パラフィンワックス、エステルワックス、モンタンワックス、ライスワックスのような物質が挙げられる。これらの離型剤は２種以上を組み合わせて使用できる。このような離型剤をトナーに添加することで、オフセットや像スミアリング（画像をこすった際の画像周囲の汚れ）の発生をより効率的に抑制することができる。
【００３１】
離型剤の使用量は、トナーの全質量に対して、１質量％以上２０質量％以下が好ましく、１質量％以上１０質量％以下がより好ましい。離型剤の含有量が過少であるトナーを用いる場合、形成画像でのオフセットや像スミアリングの発生の抑制について所望の効果が得られない場合がある。過剰量の離型剤を用いてトナーを調製する場合、得られるトナーが、トナー粒子同士で融着しやすく、トナーの保存安定性が損なわれる場合がある。
【００３２】
〔電荷制御剤〕
電荷制御剤は、帯電レベルや、所定の帯電レベルに短時間で帯電可能か否かの指標となる帯電立ち上がり特性を向上させ、耐久性や安定性に優れたトナーを得る目的で使用される。トナーを正帯電させて現像を行う場合、正帯電性の電荷制御剤が使用され、トナーを負帯電させて現像を行う場合、負帯電性の電荷制御剤が使用される。電荷制御剤は、シェル層に配合されるのが好ましい。
【００３３】
電荷制御剤の種類は、従来よりトナーに使用されている電荷制御剤から適宜選択できる。正帯電性の電荷制御剤の具体例としては、ピリダジン、ピリミジン、ピラジン、オルトオキサジン、メタオキサジン、パラオキサジン、オルトチアジン、メタチアジン、パラチアジン、１，２，３−トリアジン、１，２，４−トリアジン、１，３，５−トリアジン、１，２，４−オキサジアジン、１，３，４−オキサジアジン、１，２，６−オキサジアジン、１，３，４−チアジアジン、１，３，５−チアジアジン、１，２，３，４−テトラジン、１，２，４，５−テトラジン、１，２，３，５−テトラジン、１，２，４，６−オキサトリアジン、１，３，４，５−オキサトリアジン、フタラジン、キナゾリン、及びキノキサリンのようなアジン化合物；アジンファストレッドＦＣ、アジンファストレッド１２ＢＫ、アジンバイオレットＢＯ、アジンブラウン３Ｇ、アジンライトブラウンＧＲ、アジンダークグリ−ンＢＨ／Ｃ、アジンディ−プブラックＥＷ、及びアジンディープブラック３ＲＬのようなアジン化合物からなる直接染料；ニグロシン、ニグロシン塩、及びニグロシン誘導体のようなニグロシン化合物；ニグロシンＢＫ、ニグロシンＮＢ、及びニグロシンＺのようなニグロシン化合物からなる酸性染料；ナフテン酸又は高級脂肪酸の金属塩類；アルコキシル化アミン；アルキルアミド；ベンジルメチルヘキシルデシルアンモニウム、及びデシルトリメチルアンモニウムクロライドのような４級アンモニウム塩が挙げられる。これらの正帯電性の電荷制御剤の中では、より迅速な立ち上がり性が得られる点で、ニグロシン化合物が特に好ましい。これらの正帯電性の電荷制御剤は、２種以上を組み合わせて使用できる。
【００３４】
４級アンモニウム塩、カルボン酸塩、又はカルボキシル基を官能基として有する樹脂も正帯電性の電荷制御剤として使用できる。より具体的には、４級アンモニウム塩を有するスチレン系樹脂、４級アンモニウム塩を有するアクリル系樹脂、４級アンモニウム塩を有するスチレン−アクリル系樹脂、４級アンモニウム塩を有するポリエステル系樹脂、カルボン酸塩を有するスチレン系樹脂、カルボン酸塩を有するアクリル系樹脂、カルボン酸塩を有するスチレン−アクリル系樹脂、カルボン酸塩を有するポリエステル系樹脂、カルボキシル基を有するスチレン系樹脂、カルボキシル基を有するアクリル系樹脂、カルボキシル基を有するスチレンアクリル系樹脂、及びカルボキシル基を有するポリエステル系樹脂のような１種又は２種以上が挙げられる。これらの樹脂の分子量は、オリゴマーであってもポリマーであってもよい。
【００３５】
負帯電性の電荷制御剤の具体例としては、有機金属錯体、キレート化合物が挙げられる。有機金属錯体、及びキレート化合物としては、アルミニウムアセチルアセトナートや鉄（ＩＩ）アセチルアセトナートのようなアセチルアセトン金属錯体、及び、３，５−ジ−ｔｅｒｔ−ブチルサリチル酸クロムのようなサリチル酸系金属錯体又はサリチル酸系金属塩が好ましく、サリチル酸系金属錯体又はサリチル酸系金属塩がより好ましい。これらの負帯電製の電荷制御剤は、２種以上を組み合わせて使用できる。
【００３６】
正帯電性又は負帯電性の電荷制御剤の使用量は、トナー全量を１００質量部とした場合に、１．５質量部以上１５質量部以下が好ましく、２．０質量部以上８．０質量部以下がより好ましく、３．０質量部以上７．０質量部以下が特に好ましい。電荷制御剤の含有量が過少であるトナーを用いる場合、トナーが所定の極性に安定して帯電されにくいため、画像濃度の低下や、画像濃度の維持性が低下しやすくい（画像濃度を長期にわたって維持することが困難である）。また、このような場合、電荷制御剤が均一にトナー中に分散し難く、カブリや潜像担持部の汚染が起こりやすい。電荷制御剤の含有量が過多であるトナーを用いる場合、トナーの耐環境性の悪化に伴って、高温高湿下でのトナーの帯電不良や、画像不良や、潜像担持部の汚染が起こりやすい。
【００３７】
〔磁性粉〕
静電潜像現像用トナーを製造する際、必要に応じて、結着樹脂中に磁性粉を配合してもよい。このようにして製造される磁性粉を含むトナーは、磁性１成分現像剤として使用される。好適な磁性粉としては、フェライト、マグネタイトのような鉄；コバルト、ニッケルのような強磁性金属；鉄、及び／又は強磁性金属を含む合金；鉄、及び／又は強磁性金属を含む化合物；熱処理のような強磁性化処理を施された強磁性合金；二酸化クロムが挙げられる。
【００３８】
磁性粉の粒子径は、０．１μｍ以上１．０μｍ以下が好ましく、０．１μｍ以上０．５μｍ以下がより好ましい。このような範囲の粒子径の磁性粉を用いる場合、結着樹脂中に磁性粉を均一に分散させやすい。
【００３９】
磁性粉の使用量は、トナーを１成分現像剤として使用する場合、トナー全量を１００質量部とする場合に、３５質量部以上６０質量部以下が好ましく、４０質量部以上６０質量部以下がより好ましい。磁性粉の含有量が過多であるトナーを用いる場合、長期間にわたって画像濃度を所望する値に維持することが困難であったり、トナーの用紙に対する定着性が極度に低下したりする場合がある。磁性粉の含有量が過少であるトナーを用いる場合、形成画像にかぶりが発生しやすかったり、長期間にわたって画像濃度を所望する値に維持することが困難であったりする場合がある。また、トナーを２成分現像剤として使用する場合、磁性粉の使用量は、トナー全量を１００質量部とする場合に、２０質量％以下が好ましく、１５質量％以下がより好ましい。
【００４０】
［シェル層形成用の樹脂］
シェル層形成用の樹脂の種類は、樹脂微粒子を含む水性エマルジョンを形成可能なものであれば特に限定されない。シェル層形成用の樹脂の具体例としては、（メタ）アクリル系重合体、スチレン系重合体、スチレン−（メタ）アクリル系共重合体、オレフィン系重合体（ポリエチレン、塩素化ポリエチレン、ポリプロピレン）、ポリ塩化ビニル、ポリ酢酸ビニル、ポリカーボネート、セルロース樹脂、ポリエステル樹脂、不飽和ポリエステル樹脂、ポリアミド樹脂、ポリウレタン樹脂、エポキシ樹脂、シリコーン樹脂、フッ素樹脂（ポリテトラフルオロエチレン、ポリクロロトリフルオロエチレン、ポリフッ化ビニリデン）、フェノール樹脂、キシレン樹脂、ジアリルフタレート樹脂、ポリアセタール樹脂、及びアミノ樹脂が挙げられる。これらの樹脂は２種以上を組み合わせて使用できる。
【００４１】
シェル層形成用の樹脂としては、粒子径の均一な樹脂微粒子の調製が容易であることから、不飽和結合を有するモノマーの付加重合で得られる樹脂が好ましい。
【００４２】
不飽和結合を有するモノマーの種類は、常法に従って付加重合可能である限り、特に限定されない。好適なモノマーとしては、スチレン、α−メチルスチレン、ビニルトルエン、α−クロロスチレン、ｏ−クロロスチレン、ｍ−クロロスチレン、ｐ−クロロスチレン、ｐ−エチルスチレン、及びジビニルベンゼンのようなビニル芳香族化合物；（メタ）アクリル酸メチル、（メタ）アクリル酸エチル、（メタ）アクリル酸ブチル、（メタ）アクリル酸２−エチルヘキシル、（メタ）アクリル酸シクロヘキシル、（メタ）アクリル酸フェニル、β−ヒドロキシアクリル酸エチル、β−ヒドロキシメタクリル酸エチル、γ−ヒドロキシアクリル酸プロピル、δ−ヒドロキシアクリル酸ブチル、エチレングリコールジメタクリレート、及びジエチレングリコールジメタクリレートのような（メタ）アクリル酸誘導体；蟻酸ビニル、酢酸ビニル、及びプロピオン酸ビニルのようなビニルエステル；ビニルメチルエーテル、ビニルエチルエーテル、ビニル−ｎ−ブチルエーテル、ビニルフェニルエーテル、及びビニルシクロヘキシルエーテルのようなビニルエーテル；エチレン、プロピレン、イソブチレンブテン−１、ペンテン−１、４−メチルペンテン−１、ブタジエン、イソプレン、及びクロロプレンのようなオレフィンが挙げられる。
【００４３】
不飽和結合を有するモノマーの付加重合方法は、溶液重合、塊状重合、乳化重合、及び懸濁重合のような任意の方法を選択できる。これらの製造方法の中では、粒子径のそろった樹脂微粒子を得やすいことから、乳化重合法が好ましい。
【００４４】
不飽和結合を有するモノマーの付加重合に使用できる重合開始剤としては過硫酸カリウム、過酸化アセチル、過酸化デカノイル、過酸化ラウロイル、過酸化ベンゾイル、アゾビスイソブチロニトリル、２，２’−アゾビス−２，４−ジメチルバレロニトリル、及び２，２’−アゾビス−４−メトキシ−２，４−ジメチルバレロニトリルのような公知の重合開始剤を使用できる。これらの重合開始剤の使用量は、モノマーの総量に対して０．１質量％以上１５質量％以下が好ましい。
【００４５】
樹脂微粒子を乳化重合法で製造する場合、界面活性剤を用いて反応液を乳化させてもよい。乳化重合では、カチオン系界面活性剤、アニオン系界面活性剤、及びノニオン系界面活性剤かなる群より選ばれる少なくとも１種を用いることができる。
【００４６】
カチオン系界面活性剤としては、ドデシルアンモニウムクロライド、ドデシルアンモニウムブロマイド、ドデシルトリメチルアンモニウムブロマイド、ドデシルピリジニウムクロライド、ドデシルピリジニウムブロマイド、及びヘキサデシルトリメチルアンモニウムブロマイドが挙げられる。アニオン系界面活性剤としては、ステアリン酸ナトリウム、ドデカン酸ナトリウムのような脂肪酸石けんや、ドデシル硫酸ナトリウム、及びドデシルベンゼンスルホン酸ナトリウムのようなスルホン酸塩類が挙げられる。ノニオン系界面活性剤としては、ポリオキシエチレンドデシルエーテル、ポリオキシエチレンヘキサデシルエーテル、ポリオキシエチレンノニルフェニルエーテル、ポリオキシエチレンソルビタンモノオレエートエーテル、及びモノデカノイルショ糖が挙げられる。
【００４７】
樹脂微粒子の平均粒子径は、５０ｎｍ以上３００ｎｍ以下が好ましく、１００ｎｍ以上１５０ｎｍ以下がより好ましい。樹脂微粒子の平均粒子径は、重合条件の調整や、公知の粉砕方法、分級方法で調整することができる。このような粒子径の樹脂微粒子を用いる場合、トナーコア粒子の表面に、均一なシェル層を形成しやすい。樹脂微粒子の平均粒子径は、レーザー回折／散乱式粒子径分布測定装置を用いて体積平均径として測定できる。
【００４８】
シェル層形成用の樹脂のガラス転移点は、５６℃以上が好ましく、５８℃以上６２℃以下がより好ましい。
【００４９】
シェル層形成用の樹脂の質量平均分子量（Ｍｗ）は、５，０００以上２０，０００以下が好ましい。シェル層形成用の樹脂の質量平均分子量（Ｍｗ）は、従来知られる方法に従って、ゲルパーミエーションクロマトグラフィーを用いて測定できる。
【００５０】
シェル層形成用の樹脂の量は、トナーコア粒子１００質量部に対して、３質部以上１０質量部以下が好ましく、５質量部以上８質量部以下がより好ましい。
【００５１】
［外添剤］
トナーは、必要に応じて、外添剤を用いて処理されてもよい。以下、外添剤を用いて処理される粒子を、「トナー母粒子」とも記載する。
【００５２】
好適な外添剤としては、シリカや、アルミナ、酸化チタン、酸化マグネシウム、酸化亜鉛、チタン酸ストロンチウム、及びチタン酸バリウムのような金属酸化物が挙げられる。これらの外添剤は、２種以上を組み合わせて使用できる。
【００５３】
外添剤の粒子径は、０．０１μｍ以上１．０μｍ以下が好ましい。
【００５４】
外添剤の使用量は、トナー母粒子１００質量部に対して０．１質量部以上１０質量部以下が好ましく、０．２質量部以上５質量部以下がより好ましい。過少量の外添剤でトナー母粒子を処理すると、所望するレベルの疎水性を備えるトナーが得られない場合がある。疎水性の低いトナーは、高温高湿環境下で空気中の水分子の影響を受けやすい。このため、疎水性の低いトナーを用いる場合、トナーの帯電量の極端な低下、画像濃度の低下、及びトナーの流動性の低下のような問題が起こりやすい。過剰量の外添剤を用いて調製されたトナーを用いる場合、トナーの過度のチャージアップに起因する画像濃度低下が生じるおそれがある。
【００５５】
［キャリア］
トナーは、所望のキャリアと混合して２成分現像剤として使用することもできる。２成分現像剤を調製する場合、キャリアとして磁性キャリアを用いるのが好ましい。
【００５６】
トナーを２成分現像剤とする場合の好適なキャリアとしては、キャリア芯材が樹脂で被覆されたものが挙げられる。キャリア芯材の具体例としては、鉄、酸化処理鉄、還元鉄、マグネタイト、銅、ケイ素鋼、フェライト、ニッケル、及びコバルトのような粒子や、これらの材料とマンガン、亜鉛、及びアルミニウムのような金属との合金の粒子、鉄−ニッケル合金、及び鉄−コバルト合金のような粒子、酸化チタン、酸化アルミニウム、酸化銅、酸化マグネシウム、酸化鉛、酸化ジルコニウム、炭化ケイ素、チタン酸マグネシウム、チタン酸バリウム、チタン酸リチウム、チタン酸鉛、ジルコン酸鉛、ニオブ酸リチウムのようなセラミックスの粒子、リン酸二水素アンモニウム、リン酸二水素カリウム、及びロッシェル塩のような高誘電率物質の粒子、並びに樹脂中に上記磁性粒子を分散させた樹脂キャリアが挙げられる。
【００５７】
キャリアを被覆する樹脂の具体例としては、（メタ）アクリル系重合体、スチレン系重合体、スチレン−（メタ）アクリル系共重合体、オレフィン系重合体（ポリエチレン、塩素化ポリエチレン、ポリプロピレンのような物質）、ポリ塩化ビニル、ポリ酢酸ビニル、ポリカーボネート、セルロース樹脂、ポリエステル樹脂、不飽和ポリエステル樹脂、ポリアミド樹脂、ポリウレタン樹脂、エポキシ樹脂、シリコーン樹脂、フッ素樹脂（ポリテトラフルオロエチレン、ポリクロロトリフルオロエチレン、及びポリフッ化ビニリデンのような物質）、フェノール樹脂、キシレン樹脂、ジアリルフタレート樹脂、ポリアセタール樹脂、及びアミノ樹脂が挙げられる。これらの樹脂は２種以上を組み合わせて使用できる。
【００５８】
キャリアの粒子径は、電子顕微鏡を用いて測定される粒子径で、２０μｍ以上２００μｍ以下が好ましく、３０μｍ以上１５０μｍ以下がより好ましい。
【００５９】
トナーを２成分現像剤として用いる場合、トナーの含有量は、２成分現像剤の質量に対して、１質量％以上２０質量％以下が好ましく、３質量％以上１５質量％以下が好ましい。２成分現像剤中のトナーの含有量をこのような範囲とすることで、形成画像の画像濃度を適度な水準に維持しやすく、現像装置からのトナー飛散を抑制することで画像形成装置内部の汚染や、転写紙へのトナーの付着を抑制できる。
【００６０】
≪静電潜像現像用トナーの製造方法≫
以上説明した静電潜像現像用トナーは、トナーコア粒子がシェル層で被覆されている。トナーコア粒子の被覆は、トナーコア粒子を流通させる流路と、流路の途中に設けられ、流路中に気流を生じさせる回転撹拌部と、噴霧部とを備える装置を用いて行われる。静電潜像現像用トナーの製造方法は、以下の工程（１）及び（２）：
工程（１）トナーコア粒子を、流路を流通する流速３０ｍ／ｓ以上の気流中に分散させる工程。
工程（２）気流中に分散されたトナーコア粒子に、樹脂微粒子を含有する水性エマルジョンを噴霧する工程、
を含む。静電潜像現用トナーを製造する際の流路内の相対湿度は、４０％ＲＨ以上７０％ＲＨ以下である。
【００６１】
上記の静電潜像現像用トナーの製造方法は、工程（１）及び工程（２）に加え、乾燥工程、及び、トナー母粒子を、外添剤を用いて処理する外添工程を含んでいてもよい。以下、工程（１）、工程（２）、乾燥工程、及び外添工程と、工程（１）及び工程（２）で使用できる好適な装置である表面改質装置とについて順に説明する。
【００６２】
〔工程（１）〕
工程（１）では、トナーの製造に用いる装置が備えている流路内で、トナーコア粒子を、流速３０ｍ／ｓ以上の気流中に分散させる。流速３０ｍ／ｓ以上の気流中でトナーコア粒子を流通させることで、後述する工程（２）で、気流中に分散されたトナーコア粒子に向けて水性エマルジョンを噴霧する際に、水性エマルジョンに含まれる樹脂微粒子を、凝集させることなくトナーコア粒子の表面に付着させることができる。
【００６３】
工程（１）と工程（２）とは、通常同一の装置を用いて行われる。工程（１）と工程（２）で用いることができる装置は、流路内の相対湿度を所定の範囲内に調整でき、所定の流速の気流を生じさせることができ、気流中に分散されたトナーコア粒子に向けて、樹脂微粒子を含む水性エマルジョンを噴霧可能な装置を備える限り特に限定されない。このような装置の好適な例としては、ハイブリダイゼーションシステム（株式会社奈良機械製作所製）のような表面改質装置が挙げられる。
【００６４】
（トナーコア粒子の製造方法）
工程（１）では、結着樹脂中に、必要に応じて、着色剤、離型剤、電荷制御剤、及び磁性粉のような任意成分を含むトナーコア粒子を用いる。トナーコア粒子の製造方法は、所定の成分を均一に混合できる限り特に限定されず、トナー粒子の製造方法として従来知られる方法から適宜選択できる。
【００６５】
好適なトナーコア粒子の製造方法としては、結着樹脂と、必要に応じて、着色剤、離型剤、電荷制御剤、及び磁性粉のような任意の成分とを、混合機を用いて混合した後に、得られた混合物を溶融混練した後に、溶融混練物を、粉砕・分級する方法が挙げられる。
【００６６】
〔工程（２）〕
工程（２）では、工程（１）で気流中に分散されたトナーコア粒子に対して、樹脂微粒子を含有する水性エマルジョンを噴霧する。樹脂微粒子を含有する水性エマルジョンがトナーコア粒子に対して噴霧される工程を経て、トナーコアの表面にシェル層が形成される。以下、トナーコア粒子の表面にシェル層が形成される過程を、図を示して説明する。
【００６７】
工程（１）及び工程（２）を経て、トナーコア粒子の表面にシェル層が形成される過程を模式的に示す断面図を図１に示す。まず、トナーコア粒子１０２に向けて噴霧された水性エマルジョンに含まれる樹脂微粒子１０３は、樹脂微粒子１０３同士が凝集することなく、水性エマルジョンに含まれる液体１０４が樹脂微粒子１０３の表面に付着した状態で、高速の気流と共にトナーコア粒子１０２まで移動する。このため、工程（２）の後に、トナーコア粒子１０２の全表面が、樹脂微粒子１０３で均一に被覆される。
【００６８】
次いで、樹脂微粒子１０３で被覆されたトナーコア粒子１０２の表面では、液体１０４が樹脂微粒子１０３間の微小な空隙を通じて、毛細管現象でトナー１０１外部に移動することで、樹脂微粒子１０３間に凝集力が生じる。この凝集力の作用で、樹脂微粒子１０３間の隙間が埋まるように、樹脂微粒子１０３の形状が変化する。
【００６９】
また、樹脂微粒子１０３で被覆されたトナーコア粒子１０２が気流中を高速で移動しているため、トナーコア粒子１０２の表面の樹脂微粒子１０３は、気流に起因して大きな外力を受ける。トナーコア粒子１０２の表面に付着する樹脂微粒子１０３が、これらの力の作用でさらに変形して、樹脂微粒子１０３間の界面が消失するように均一に合一化されることで、シェル層１０５が形成される。
【００７０】
（樹脂微粒子を含む水性エマルジョン）
樹脂微粒子を含む水性エマルジョンの製造方法は特に限定されず、従来知られる方法から適宜選択できる。樹脂微粒子を含む水性エマルジョンは、前述のように乳化重合のような重合方法を用いて調製することができる。また、所望の固形分濃度となるように樹脂の粗粉砕品を水性媒体に加え、さらに、必要に応じて界面活性剤を加えることで得られる樹脂の分散液を、フローテスターで測定される樹脂の軟化点より１０℃以上高い温度に加熱し、加熱された樹脂の分散液に、撹拌装置を用いて強い剪断力を与えて製造する方法でも、樹脂微粒子を含む水性エマルジョンを製造することができる。軟化した樹脂の粗粉砕品を水性媒体中で撹拌して、樹脂微粒子を含む水性エマルジョンを得る場合に用いる撹拌装置としては、温度調整器を備えた高速撹拌装置（例えば、ナノマイザー（ＮＶ−２００（吉田機械工業株式会社製）））が好ましい。水性エマルジョン中の樹脂微粒子の平均粒子径は５０ｎｍ以上３００ｎｍ以下が好ましく、１００ｎｍ以上１５０ｎｍ以下がより好ましい。
【００７１】
水性エマルジョン中の樹脂微粒子の固形分濃度は、５質量％以上５０質量％以下が好ましく、１０質量％以上２０質量％以下がより好ましい。このような固形分濃度の樹脂微粒子を含む水性エマルジョンを用いる場合、トナーコア粒子に樹脂微粒子を均一に付着させることができ、厚さの均一なシェル層を形成しやすい。
【００７２】
通常、水性エマルジョンに含まれる水性媒体は水である。水性エマルジョンに含まれる水性媒体は、水の他に水溶性有機溶媒を含んでいてもよい。水性媒体が水溶性有機溶媒を含む場合の水溶性有機溶媒の含有量は、水性媒体中２０質量％以下が好ましく、１０質量％以下がより好ましく、５質量％以下が特に好ましい。
【００７３】
噴霧する水性エマルジョンの温度は、３０℃以上１００℃以下が好ましく、４０℃以上９０℃以下がより好ましい。
【００７４】
〔乾燥工程〕
以上説明した工程（１）及び工程（２）を含む方法によれば、水性エマルジョン中の水性媒体は、概ね、トナーから除かれるため、得られるトナーを乾燥する必要がない場合が多い。しかし、工程（１）及び工程（２）の条件次第では、トナー表面に水性媒体が残存している場合がある。このような場合には、工程（１）及び工程（２）を経て得られたトナーを、さらに乾燥工程に供してもよい。
【００７５】
乾燥工程は、工程（１）及び工程（２）で用いた装置に、乾燥空気、乾燥窒素のような気体を導入して行ってもよく、水性媒体を含むトナーを、別途用意された乾燥機に移送して行ってもよい。乾燥工程で使用できる乾燥機は、従来から粉体の乾燥に使用される種々の乾燥機を使用できる。乾燥機としては、流動床乾燥機、キルン乾燥機、及びタンブラー乾燥機が挙げられる。乾燥工程は、水性媒体の蒸発を促進する目的で、減圧条件下で行うこともできる。具体的な乾燥温度は、シェルのガラス転移点を越えない範囲で、３０℃以上１００℃以下が好ましく、４０℃以上８０℃以下がより好ましい。
【００７６】
〔外添工程〕
上記工程を経て得られるシェル層で被覆されたトナーコア粒子をトナー母粒子として用いて、トナー母粒子を、さらに、外添剤を用いて処理してもよい。外添剤を用いるトナー母粒子の処理方法は特に限定されず、従来知られている方法に従ってトナー母粒子を処理できる。具体的には、外添剤の粒子がトナー母粒子中に埋没しないように処理条件を調整し、ヘンシェルミキサーやナウターミキサーのような混合機を用いて、外添剤を用いるトナー母粒子の処理が行われる。
【００７７】
〔表面改質装置〕
以下、上記工程（１）及び（２）を含む静電潜像現像用トナーの製造方法として、好適に用いられる表面改質装置（ハイブリダイゼーションシステム（株式会社奈良機械製作所製））について、図２〜４を参照して説明する。
【００７８】
図２は、本発明の静電潜像現像用トナーの製造方法で好適に用いられる表面改質装置の正面図である。図３は、図２に示す表面改質装置を切断面線Ａ２００―Ａ２００からみた断面図である。図４は、本発明の静電潜像現像用トナーの製造方法で好適に用いられる表面改質装置が備える粉体投入部及び粉体回収部の構成を示す概略図である。図２〜４に示す表面改質装置２０１は、トナーコア粒子を流通させる流路２０２と、噴霧部２０３と、回転撹拌部２０４と、図示しない温度調整用ジャケットと、粉体投入部２０５と、粉体回収部２０６とを含んで構成される。回転撹拌部２０４と、流路２０２とは循環部を構成する。
【００７９】
（流路）
流路２０２は、撹拌部２０７と、粉体流過部２０８とから構成される。撹拌部２０７は、内部空間を有する円筒形状の容器状部材である。回転撹拌室である撹拌部２０７には、開口部２０９、２１０が形成される。開口部２０９は、面２０７ａを含む側壁の略中央部を厚さ方向に貫通するように形成される。開口部２１０は、面２０７ａに垂直な側面である面２０７ｂを含む側壁を厚さ方向に貫通するよう形成される。循環管である粉体流過部２０８は、一端が開口部２０９と接続され、他端が開口部２１０と接続される。撹拌部２０７の内部空間と粉体流過部２０８の内部空間とが連通され、環状の流路２０２が形成される。流路２０２を、気流と共に、トナーコア粒子、樹脂微粒子を含む水性エマルジョン、樹脂微粒子が付着したトナーコア粒子、及び樹脂で被覆されたトナーコア粒子（以下、流路２０２を移動するこれらの粒子の総称を「管内粒子」とも記す）が流通する。流路２０２は、管内粒子が流通する方向が一定であるように設けられる。流路２０２が環状であることで、樹脂微粒子が付着したトナーコア粒子は、流路２０２内を流通する際に、流路２０２の内壁に衝突する。このような衝突に起因して、樹脂微粒子の変形が促進され、トナーコア粒子の表面での均一なシェル層の形成も促進される。
【００８０】
流路２０２内の温度は、１０℃以上、シェル層形成用の樹脂のガラス転移温度以下に設定されるのが好ましい。流路２０２内の温度が高すぎる場合、トナーコア粒子、や樹脂微粒子が軟化しやすく、トナーコア粒子同士の凝集や、樹脂微粒子同士の凝集が生じやすい。流路２０２内の温度が低すぎる場合、シェル層の形成に時間を要し、トナーの生産性が低下する場合がある。流路２０２の内温を好適な範囲に維持するため、流路２０２及び回転撹拌部２０４は、それらの外側の少なくとも一部に後述の温度調整用ジャケットを備えるのが好ましい。
【００８１】
流路２０２内の相対湿度は、４０％ＲＨ以上７０％ＲＨ以下である。流路２０２内の相対湿度が高すぎる場合、樹脂微粒子を介してトナーコア同士が凝集したり、流路２０２内の壁面に、樹脂微粒子を介してトナーコア粒子が付着したりすることがある。このような場合、実用に耐え得るトナーの収率が著しく低下し、トナーの生産性が低下する。
【００８２】
流路２０２内の相対湿度が低すぎると、樹脂微粒子で被覆されたトナーコア粒子の表面での水分のトナー粒子外部への移動が速すぎるため、毛細管現象に伴って樹脂微粒子間に生じる凝集力が樹脂微粒子に十分に作用せず、トナーコア粒子の表面に樹脂微粒子が十分な密度で充填されない場合がある。この場合、トナーコア粒子の表面に存在する樹脂微粒子が粗であるため、トナーコア粒子の表面に形成されるシェル層の強度が低下する。強度の低いシェル層を備えるトナーを用いて画像を形成する場合、トナーが、現像器内で長時間撹拌されてストレスを受けることで、トナー表面でシェル層の剥がれが発生し、高温での保存時にトナーが凝集してしまう場合がある。
【００８３】
流路２０２内の湿度は、噴霧部２０３から噴霧される樹脂微粒子を含有する水性エマルジョンの量と、流路内の空気を逃がす量とを調整することや、水性エマルジョンの水分量を調整することで調整できる。流路２０２内の温度、及び湿度は、流路２０２内を流速３０ｍ／ｓ以上の気流が流通することで、どの部分でもほぼ均一である。
【００８４】
（回転撹拌部）
回転撹拌部２０４は、回転軸２１６と、円盤状の回転盤２１７と、複数の撹拌羽根２１８とを含む。回転軸２１６は、図示しないモータを用いて軸線回りに回転する円柱棒状部材である。回転軸２１６は、撹拌部２０７の軸線に一致する軸線を有し、且つ、面２０７ｃを含む側壁を厚み方向に貫通する貫通孔２１９に挿通されるように設けられる。回転盤２１７は、回転軸２１６の回転に伴い回転する円盤状部材である。回転盤２１７は、その軸線が回転軸２１６の軸線に一致するように回転軸２１６に支持される。複数の撹拌羽根２１８は、回転盤２１７の周縁部分で支持される。撹拌羽根２１８は、回転盤２１７の回転に伴って回転する。
【００８５】
回転撹拌部２０４の最外周の周速度は、３０ｍ／秒以上、好ましくは３５ｍ／秒以上の流速の気流が流路２０２内に生じるように設定される。流路２０２内に、トナーコア粒子を個々に分散させて流通させるために、流路２０２にトナーコア粒子を投入した後１０分以上、トナーコア粒子を流通させ続けるのが好ましい。
【００８６】
表面改質装置は流路２０２の途中に回転撹拌部２０４を備えるため、管内粒子は、流路２０２を流通する途中で、回転盤２１７に衝突しながら撹拌される。このため、管内粒子は、凝集することなく高度に分散した状態で流路２０２内を流通する。
【００８７】
（噴霧部）
水性エマルジョンの噴霧は、図２に示す表面改質装置２０１が有する噴霧部２０３を用いて行われる。噴霧部２０３は、流路２０２の外壁に形成される開口に挿通されて設けられる。噴霧部２０３は、粉体流過部２０８中、開口部２１０に近い位置に設けられるのが好ましい。
【００８８】
噴霧部２０３は、トナーコア粒子が分散された気流中に水性エマルジョンを噴霧する。噴霧部２０３は、水性エマルジョンを貯留する液体貯留部（不図示）と、キャリアガスを供給するキャリアガス供給部（不図示）と、水性エマルジョンとキャリアガスとの混合物を噴霧液体として、流路２０２内に噴霧する二流体ノズル（不図示）とを備える。
【００８９】
キャリアガスとしては、圧縮エアのようなガスを用いることができる。樹脂微粒子を含む水性エマルジョンは、送液ポンプを用いて一定流量で噴霧部２０３に送液された後、二流体ノズルでキャリアガスと混合された状態で流路２０２内に噴霧される。噴霧された樹脂微粒子は、気流の作用で分散された状態で、トナーコア粒子と共に流路２０２内を流通する。トナーコア粒子と、樹脂微粒子とが共に流路２０２内を流通する間、水性媒体で濡れた樹脂微粒子がトナーコア粒子の表面に付着し、トナーコア粒子の表面が樹脂微粒子で均一に被覆される。
【００９０】
水性媒体で濡れている樹脂微粒子がトナーコア粒子表面に付着すると、毛細管現象で水性媒体が樹脂微粒子で被覆されたトナーコア粒子の表面に移動する。水性媒体が表面に移動した状態の樹脂微粒子で被覆されたトナーコア粒子が、流路２０２内を高速で流通することで、樹脂微粒子で被覆されたトナーコア粒子の表面に移動した水分が蒸発する。このとき、トナーコア粒子表面上で隣接しあう樹脂微粒子間に凝集力が生じ、樹脂微粒子が互いの粒子間の境界面を消失するように密着していく。
【００９１】
（温度調整用ジャケット）
温度調整用ジャケット（不図示）は、流路２０２の外側の少なくとも一部に設けられる。温度調整用ジャケットの内部の空間に冷却媒体又は加温媒体を通して流路２０２内と回転撹拌部２０４内とを所定の温度に調整する。温度調整用ジャケットを用いることで、流路２０２内及び回転撹拌部２０４の外側の温度をトナーコア粒子、及び樹脂微粒子が軟化変形しない温度以下に制御することができる。
【００９２】
（粉体投入部及び粉体回収部）
流路２０２の粉体流過部２０８には、粉体投入部２０５と、粉体回収部２０６とが接続される。図４は、粉体投入部２０５及び粉体回収部２０６まわりの構成を示す側面図である。
【００９３】
粉体投入部２０５は、トナーコア粒子を供給するホッパ（不図示）と、ホッパと流路２０２とを連通する供給管２１１と、供給管２１１に設けられる電磁弁２１２とを備える。ホッパから供給されるトナーコア粒子は、電磁弁２１２の動作に従って、供給管２１１を介して流路２０２に供給される。流路２０２に供給されるトナーコア粒子は、回転撹拌部２０４が生じさせる気流の作用で、気流中に分散された状態で、流路２０２内を一定方向に流通する。
【００９４】
粉体回収部２０６は、回収タンク２１３と、回収タンク２１３と流路２０２とを連通する回収管２１４と、回収管２１４に設けられる電磁弁２１５とを備える。電磁弁２１５の動作に従って、流路２０２を流通するトナー粒子は回収管２１４を介して回収タンク２１３に回収される。
【００９５】
以上説明した本発明の静電潜像現像用トナーの製造方法を用いることで、定着性、トナーの強度、及び保存安定性に優れる静電潜像現像用トナーを製造することができる。このため、本発明の方法を用いて製造される静電潜像現像用トナーは、種々の画像形成装置で使用される２成分現像剤に好適に配合される。
【実施例】
【００９６】
以下、実施例を用いて、本発明をさらに具体的に説明する。なお、本発明は実施例の範囲に何ら限定されるものではない。
【００９７】
［調製例１］
〔トナーコア粒子の調製〕
各原料の合計質量に対して、７８質量％の結着樹脂（ポリエステル樹脂（花王株式会社製）、ガラス転移点（Ｔｇ）５８℃、融点（Ｔｍ）１１０℃、質量平均分子量（Ｍｗ）４５，０００）と、１５質量％の着色剤（Ｐ．Ｂ１５−３（山陽色素株式会社製）、ピグメントブルー）と、５質量％の離型剤（エステルワックス、ＷＥＰ−３（日油株式会社製））と、２質量％の電荷制御剤（ボントロンＰ−５１（オリヱント化学工業株式会社製））とを、ヘンシェルミキサー（ＦＭ２０Ｂ（日本コークス工業株式会社製））に投入し、ミキサー内の原料を回転数２，５００ｒｐｍで、３分間混合した。その後、得られた混合物を２軸押出機（ＰＣＭ−３０（株式会社池貝製））を用いて、回転数３００ｒｐｍ、シリンダ温度１１０℃、投入量６ｋｇ／時の条件で溶融混練した。得られた溶融混練物を、ドラムフレーカ（日本コークス工業株式会社製）を用いて、板厚約２ｍｍになるように冷却した。冷却された混練物を、スクリーン目開き２ｍｍの粉砕機（ロートプレックス（アルピネ社製））を用いて粗粉砕した。得られた粗粉砕物を、ターボミル（Ｔ−２５０型（ターボ工業株式会社製））を用いて微粉砕して微粉砕物を得た。微粉砕物を、エルボージェット分級機（ＥＪ−Ｌ−３（日鉄鉱業株式会社製））を用いて分級処理してトナーコア粒子を得た。得られたトナーコア粒子の体積平均粒子径は７．０μｍであった。トナーコア粒子の体積平均粒子径は、粒度計（マルチサイザー３（ベックマンコールター株式会社製））を用いて測定した。
【００９８】
［調製例２］
〔樹脂微粒子を含む水性エマルジョンの調製〕
シェル層形成用の樹脂として、スチレンアクリル樹脂（ガラス転移点（Ｔｇ）６２℃、融点（Ｔｍ）１１８℃、質量平均分子量（Ｍｗ）１６，０００）を用い、樹脂微粒子を含む水性エマルジョンを以下の手順に従って調製した。
【００９９】
まず、樹脂を、ターボミル（フロイント・ターボ株式会社製）を用いて、体積平均粒子径が約４００μｍになるまで粗粉砕した。次いで、粗粉砕した樹脂１５０ｇと、ラウリル硫酸ナトリウム１５ｇと、イオン交換水８３５ｇとを、温度調整器を備えたナノマイザー（ＮＶ−２００（吉田機械工業株式会社製））に投入し、温度１７０℃、ナノマイザーの処理圧力を１５０ＭＰａに設定して、処理を３回繰り返し行い、体積平均粒子径１００μｍの樹脂微粒子を含む水性エマルジョン（固形分濃度１５質量％）を得た。
【０１００】
［実施例１〜３、比較例１、及び比較例２］
〔トナー母粒子の調製〕
調製例１で得たトナーコア粒子と、調製例２で得た樹脂微粒子を含む水性エマルジョンとを用いて、トナーコア粒子の表面に樹脂の被膜層を形成したトナー母粒子を調製した。
【０１０１】
図２に記載される構成を備える、二流体ノズルを表面改質装置の容器上部に取り付けて改良された表面改質装置（ハイブリダイゼーションシステム、ＮＨＳ−１型（株式会社奈良機械製作所製））を用いてトナー母粒子を調製した。機内温度を２０℃として、まず、２００ｇのトナーコア粒子を８０００ｒｐｍで撹拌しながら、１０分間滞留させた。次いで、二流体ノズルからの樹脂微粒子を含む水性エマルジョンの噴霧を、表１、及び表２に記載の供給速度で開始した。噴霧開始後、５分後の流路内の相対湿度が表１、及び表２に記載の相対湿度となるように、水性エマルジョンの供給速度を調整した。水性エマルジョンの噴霧は、表１及び表２に記載の時間行った。水性エマルジョンの噴霧時間は、水性エマルジョンの噴霧開始から噴霧停止までの時間である。供給した樹脂微粒子を含む水性エマルジョン中の総固形分量は表１、及び表２に記載の量であった。樹脂微粒子を含む水性エマルジョンの噴霧が終了した後１０分間そのまま管内粒子を流動させ、その後表面改質装置からトナー母粒子を回収した。
【０１０２】
なお、比較例２では、流路内の壁面へのトナーコア粒子の付着や、粗大粒子が生成されたため、後述の評価をするだけの十分な量のトナー母粒子を回収することができなかった。これは、流路内の相対湿度が高すぎることで、樹脂微粒子を介してトナーコア粒子が流路２の壁面に付着したり、樹脂微粒子を介してトナーコア粒子同士が凝集したりしたためと推察される。
【０１０３】
（外添処理）
得られたトナー母粒子１００質量部に、外添剤（シリカ：ＲＡ２００（日本アエロジル社製））１質量部を加え、ヘンシェルミキサー（１０Ｃ（三井鉱山株式会社製））を用い、回転数３０００ｒｐｍ、ジャケット温度２０℃、撹拌時間２分の条件で処理して、外添処理されたトナーを得た。
【０１０４】
≪評価≫
実施例１〜３、比較例１、及び比較例２の製造方法で得られたトナーを用いて、下記の方法に従い、耐熱保存性、トナーの強度及び定着性を評価した。評価結果を表１、及び表２に記す。
【０１０５】
＜耐熱保存性評価＞
トナー３ｇを２０ｃｃのポリボトルに秤量し、２５℃５０％ＲＨ環境下で１２時間静置した。次いで、パウダーテスター（ホソカワミクロン株式会社製）のマニュアルに従い、レオスタッド目盛り３．５、時間３０秒の条件で、１４０メッシュ（目開き１０５μｍ）の篩を用いてトナーを篩別して、下式から凝集度（％）を求めた。耐熱保存性を、下記基準に従って評価した。
（凝集度算出式）
凝集度（質量％）＝篩上に残留したトナー質量／篩別前のトナーの質量×１００
○：凝集度が１５質量％以下。
×：凝集度が１５質量％超。
【０１０６】
＜トナーの強度評価＞
トナーの強度は、トナーの圧壊強度を測定することで評価した。トナーの圧壊強度は、２５℃の条件下で、微小粒子圧壊力測定装置（ＮＳ−Ａ１００（株式会社ナノシーズ製））を用いて測定した。
【０１０７】
微小粒子圧壊力測定装置を用いるトナーの圧壊強度の測定は、まず、平面圧子（５０μｍ径）と台の間にトナー粒子を配置した。次いで、１μｍ／ｓの付加速度で台を移動させ、圧子を用いて粒子を加圧した。トナー粒子を加圧する際の応力（ｍＮ）と、圧子の変位（μｍ）とを測定した。測定した圧子の変位、及び応力とから、変位をＸ軸、応力をＹ軸とした応力−変位曲線を得た。圧壊強度は、応力−変位曲線中のトナー粒子の圧壊に伴い応力が急激に低下する点（圧壊点）の応力Ｆと、トナーの粒子径Ｄ（μｍ）とから下記式に従って算出した。
（圧壊強度）
圧壊強度［ＭＰａ］＝Ｆ／２．８×π×Ｄ／２×Ｄ／２
【０１０８】
測定した圧壊強度から、トナーの強度を、下記基準に従って評価した。
○：圧壊強度が１０ＭＰａ以上２０ＭＰａ未満。
×：圧壊強度が１０ＭＰａ未満２０ＭＰａ以上。
【０１０９】
＜定着性評価＞
評価機として、プリンター（ＦＳ−Ｃ５２００ＤＮ（京セラドキュメントソリューションズ株式会社製））を用いて、トナー載せ量１．５ｍｇ／ｃｍ２で、被記録媒体に２．５ｃｍ×２．５ｃｍのベタ画像の未定着画像を出力した。次に、プリンターの定着装置を定着治具として用い、ベタ画像の未定着画像を、被記録媒体の搬送速度を線速１７０ｍｍ／秒として、定着装置の定着温度を低温の定着温度（定着温度が１６０℃の場合）と、高温の定着温度（定着温度が２００℃の場合）とで、それぞれ未定着画像を被記録媒体に定着させた。それぞれの定着温度で定着された画像を目視で観察し、オフセットの発生の有無を判断した。定着性を、下記基準に従って評価した。
○：低温の定着温度、及び高温の定着温度でオフセットの発生無し。
×：低温の定着温度、及び高温の定着温度の一方又は双方でオフセットの発生有り。
【０１１０】
【表１】
2014219598.tif 000003
【０１１１】
【表２】
2014219598.tif 000004
【０１１２】
実施例１〜３によれば、トナーコア粒子を流通させる流路と、流路の途中に設けられ、流路中に気流を生じさせる回転撹拌部と、噴霧部とを備える装置を用い、流路内の相対湿度を４０％ＲＨ以上７０％ＲＨ以下とし、所定の方法に従ってトナーコア粒子の表面をシェル層で被覆して得られたトナーは、定着性、トナーの強度、及び耐熱保存性がより優れたトナーを得ることができる。
【０１１３】
比較例１によれば、トナーコア粒子を流通させる流路と、流路の途中に設けられ、流路中に気流を生じさせる回転撹拌部と、噴霧部とを備える装置について、流路内の相対湿度が低すぎる場合、当該装置を用いて得られたトナーは、耐熱保存性、及びトナーの強度が劣ることが分かる。これは、トナーの表面で、シェル層の内部に存在するシェル層形成用の樹脂微粒子間の界面を起点としてシェル層の破壊が生じることで、シェル層の剥がれが生じたためと推察される。
【符号の説明】
【０１１４】
１０１    静電潜像現像用トナー
１０２    トナーコア粒子
１０３    樹脂微粒子
１０５    シェル層
２０１    表面改質装置
２０２    流路
２０３    噴霧部
２０４    回転撹拌部
２０５    粉体投入部
２０６    粉体回収部
２０７    撹拌部
２０８    粉体流過部
２０９，２１０  開口部
２１１    供給管
２１２，２１５    電磁弁
２１３    回収タンク
２１４    回収管
２１６    回転軸
２１７    回転盤
２１８    撹拌羽根
２１９    貫通孔
【図１】
2014219598.tif 000005
【図２】
2014219598.tif 000006
【図３】
2014219598.tif 000007
【図４】
2014219598.tif 000008